(57)【要約】【解決手段】熱可塑性樹脂製の基板上に、（Ａ）（Ａ−１）一分子中に、Ｓｉに結合したアルケニル基を２個以上有する直鎖のオルガノポリシロキサン及び（Ａ−２）Ｒ12Ｒ2ＳｉＯ1/2単位、Ｒ13ＳｉＯ1/2単位、及びＳｉＯ2単位を含有する三次元網状オルガノポリシロキサンレジン、（Ｂ）オルガノハイドロジェンポリシロキサン、（Ｃ）光活性型白金錯体硬化触媒、（Ｄ）オルガノポリシロキサンオリゴマーを含有する紫外線硬化性オルガノポリシロキサン樹脂組成物を塗布積層して、熱可塑性樹脂製基板と該未硬化のオルガノポリシロキサン樹脂組成物との積層体を作製し、該オルガノポリシロキサン樹脂組成物の外表面から紫外線を照射して該オルガノポリシロキサン樹脂組成物を硬化する工程を含む、熱可塑性樹脂製基板とオルガノポリシロキサン樹脂硬化物とを接着する方法。【効果】本発明によれば、耐熱性や耐久性に優れ、反りが生じない良好な積層構造が得られる。【選択図】なし【特許請求の範囲】
【請求項１】
熱可塑性樹脂製の基板上に、
（Ａ）（Ａ−１）一分子中に、ケイ素原子に結合したアルケニル基を２個以上有する直鎖のオルガノポリシロキサン：（Ａ）成分の５０〜９０質量％及び（Ａ−２）Ｒ12Ｒ2ＳｉＯ1/2単位、Ｒ13ＳｉＯ1/2単位、及びＳｉＯ2単位（式中、Ｒ1はアルケニル基を除く非置換又はハロゲン置換の一価炭化水素基、Ｒ2はアルケニル基）を含有し、ＳｉＯ2単位に対するＲ12Ｒ2ＳｉＯ1/2単位及びＲ13ＳｉＯ1/2単位の合計のモル比；（Ｒ12Ｒ2ＳｉＯ1/2＋Ｒ13ＳｉＯ1/2）／ＳｉＯ2が０．５〜１．５であり、かつ１×１０-4〜５０×１０-4ｍｏｌ／ｇのアルケニル基を含有する三次元網状オルガノポリシロキサンレジン：（Ａ）成分の１０〜５０質量％（（Ａ−１）成分と（Ａ−２）成分の合計で１００質量％）：１００質量部、
（Ｂ）一分子中にケイ素原子に結合した水素原子を少なくとも２個含有し、分子中にアルコキシ基を含有しないオルガノハイドロジェンポリシロキサン：（Ａ）成分と（Ｄ）成分が有するアルケニル基の合計に対する（Ｂ）成分中のケイ素原子に結合した水素原子の合計のモル比が０．５〜７．０となる量、
（Ｃ）光活性型白金錯体硬化触媒：有効量、
（Ｄ）Ｒ12Ｒ2ＳｉＯ1/2単位又はＲ12Ｒ2ＳｉＯ1/2単位及びＲ13ＳｉＯ1/2単位と、Ｒ1ＳｉＯ3/2単位と（式中、Ｒ1はアルケニル基を除く非置換又はハロゲン置換の一価炭化水素基、Ｒ2はアルケニル基）を含有し、ＳｉＯ2単位を含まない一分子中にアルケニル基を２個以上含有するオルガノポリシロキサンオリゴマー：（Ａ）成分と（Ｄ）成分中のアルケニル基の合計に対する（Ｄ）成分中のアルケニル基のモル比が０．０１〜０．６となる量
を含有してなる紫外線硬化性オルガノポリシロキサン樹脂組成物を塗布積層して、熱可塑性樹脂製基板と該未硬化のオルガノポリシロキサン樹脂組成物との積層体を作製し、該オルガノポリシロキサン樹脂組成物の外表面から紫外線を照射して該オルガノポリシロキサン樹脂組成物を硬化する工程を含む、熱可塑性樹脂製基板とオルガノポリシロキサン樹脂硬化物とを接着する方法。
【請求項２】
熱可塑性樹脂製基板がポリエチレンテレフタレート（ＰＥＴ）樹脂製基板である請求項１記載の熱可塑性樹脂製基板とオルガノポリシロキサン樹脂硬化物とを接着する方法。
【請求項３】
紫外線硬化性オルガノポリシロキサン樹脂組成物が（Ｂ）成分以外のオルガノハイドロジェンポリシロキサンを含有しないものである請求項１又は２記載の熱可塑性樹脂製基板とオルガノポリシロキサン樹脂硬化物とを接着する方法。
【請求項４】
光活性型白金錯体硬化触媒がβ−ジケトン白金錯体又は環状ジエン化合物を配位子に持つ白金錯体である請求項１〜３のいずれか１項記載の熱可塑性樹脂製基板とオルガノポリシロキサン樹脂硬化物とを接着する方法。
【請求項５】
光活性型白金錯体硬化触媒が、トリメチル（アセチルアセトナト）白金錯体、トリメチル（２，４−ペンタンジオネ−ト）白金錯体、トリメチル（３，５−ヘプタンジオネート）白金錯体、トリメチル（メチルアセトアセテート）白金錯体、ビス（２，４−ペンタンジオナト）白金錯体、ビス（２，４−へキサンジオナト）白金錯体、ビス（２，４−へプタンジオナト）白金錯体、ビス（３，５−ヘプタンジオナト）白金錯体、ビス（１−フェニル−１，３−ブタンジオナト）白金錯体、ビス（１，３−ジフェニル−１，３−プロパンジオナト）白金錯体、（１，５−シクロオクタジエニル）ジメチル白金錯体、（１，５−シクロオクタジエニル）ジフェニル白金錯体、（１，５−シクロオクタジエニル）ジプロピル白金錯体、（２，５−ノルボラジエン）ジメチル白金錯体、（２，５−ノルボラジエン）ジフェニル白金錯体、（シクロペンタジエニル）ジメチル白金錯体、（メチルシクロペンタジエニル）ジエチル白金錯体、（トリメチルシリルシクロペンタジエニル）ジフェニル白金錯体、（メチルシクロオクタ−１，５−ジエニル）ジエチル白金錯体、（シクロペンタジエニル）トリメチル白金錯体、（シクロペンタジエニル）エチルジメチル白金錯体、（シクロペンタジエニル）アセチルジメチル白金錯体、（メチルシクロペンタジエニル）トリメチル白金錯体、（メチルシクロペンタジエニル）トリヘキシル白金錯体、（トリメチルシリルシクロペンタジエニル）トリメチル白金錯体、（ジメチルフェニルシリルシクロペンタジエニル）トリフェニル白金錯体、（シクロペンタジエニル）ジメチルトリメチルシリルメチル白金錯体から選ばれる１種又は２種以上である請求項４記載の熱可塑性樹脂製基板とオルガノポリシロキサン樹脂硬化物とを接着する方法。
【請求項６】
請求項１〜５のいずれか１項記載の方法による熱可塑性樹脂製基板と硬化したオルガノポリシロキサン樹脂からなる積層体の製造方法。
【請求項７】
積層体が、ナノインプリント用マスター部材、曲面印刷用パッド材、オフセット印刷用ブランケット材又は３Ｄプリンタ用形状形成材用である請求項６記載の積層体の製造方法。
【請求項８】
請求項７記載の製造方法により製造される、ナノインプリント用マスター部材、曲面印刷用パッド材、オフセット印刷用ブランケット材又は３Ｄプリンタ用形状形成材。
【発明の詳細な説明】
【技術分野】
【０００１】
本発明は、ナノインプリント用マスター部材等の凹凸パターンを転写する部材やオフセット印刷用ブランケット材に有用な熱可塑性樹脂製基板と硬化したオルガノポリシロキサン樹脂からなる積層体の製造に効果的な、熱可塑性樹脂製基板とオルガノポリシロキサン樹脂硬化物とを接着する方法に関するものである。詳しくは、ゴム硬度（ＪＩＳ  Ａ硬度）が４０超、特には５０超の高硬度においても、接着助剤なしでＰＥＴ等の熱可塑性樹脂製基板に優れた接着性を発現し得る紫外線硬化性自己接着性オルガノポリシロキサン樹脂組成物の硬化物からなるオルガノポリシロキサン樹脂層を接着する方法、及び、該接着方法を用いた積層体の製造方法、並びに、それにより製造されるナノインプリント用マスター部材、曲面印刷用パッド材、オフセット印刷用ブランケット材、３Ｄプリンタ用形状形成材等の積層体に関する。
【０００２】
なお、本発明において、オルガノポリシロキサン樹脂（硬化物）とは、高硬度のシリコーン樹脂（レジン）及びゴム弾性を有するシリコーンエラストマー（シリコーンゴム）を包含する意味で使用する。また、本発明において、版材とは、ＰＥＴフィルム等の熱可塑性樹脂製基板上に紫外線硬化性オルガノポリシロキサン樹脂組成物を未硬化状態で流動させ、光造形法により紫外線を照射し、ＰＥＴフィルム等の熱可塑性樹脂製基板上に硬化させたナノインプリント用マスター部材、曲面印刷用パッド材、オフセット印刷用ブランケット材又は３Ｄプリンタ用形状形成材に使用されるものである。
【背景技術】
【０００３】
従来シリコーンゴムは、その優れた耐熱性、耐寒性、電気特性等を活かして、いろいろな分野で広く利用されている。特に、流動性がよく、コイル状の主鎖からメチル基が表面に表れているため表面張力が小さいという特徴から、ナノインプリント用マスター部材、曲面印刷用パッド材、オフセット印刷用ブランケット材又は３Ｄプリンタ用形状形成材としても注目を集めるようになってきた。
オフセット印刷は、版に付けられたインキを直接被印刷体へ転写せずにゴム状の弾性を持った中間転写体へ転写（オフ）し、被印刷体へ印刷（セット）する印刷技術であり、ゴム状のシートのことをブランケットと呼ぶ。大量印刷に適し、インクジェットプリンタやレーザープリンタよりも鮮明な印刷が可能であるため、商業印刷の大部分がオフセット印刷で行われている。
【０００４】
これらブランケットの用途には、有機樹脂などと組み合わせた部品として使用される事例も少なくない。従来、付加硬化型シリコーンゴム組成物の硬化物と有機樹脂とが一体化した物品を得る方法は数多く提案されている。成形樹脂表面にプライマーを塗布し、その上から未硬化のシリコーンゴム組成物を塗布・硬化させて接着させる方法、接着剤を界面に塗布して両者を一体化させる方法、２色成形で両者の嵌合等により一体化させる方法、自己接着性シリコーンゴム組成物を成形樹脂の上から硬化させる方法などが代表的である。しかしながら、接着剤やプライマーを使用する方法は、工程が増えてしまうだけでなく、塗布方法によっては非接着面を汚してしまうなどの問題点もあった。また、２色成形による方法では、一体化品の形状が制約されたり、界面の密着性が不十分であるなどの問題があった。
【０００５】
付加型の加熱硬化型シリコーンゴム組成物のプライマーレス成形において、有機樹脂と接着させる方法は数多く報告されており、例えば自己接着性をもつ付加架橋性のシリコーンゴム組成物（特許文献１：特開２００１−２００１６２号公報、特許文献２：特表２００８−５３７９６７号公報及び特許文献３：特開２０１４−３７５０７号公報）において、一分子中にＳｉＨ結合及び芳香族骨格を有するオルガノハイドロジェンポリシロキサンを接着性向上剤としてシリコーンゴム組成物中に添加した場合、短時間の成型でも有機樹脂や金属に対して接着させることが可能であった。
【０００６】
しかしながら、付加反応硬化型の液状シリコーンゴム組成物は通常加熱による硬化が用いられており、シリコーンゴム及び有機樹脂が熱により膨張又は収縮してしまうため、光硬化性樹脂のナノインプリント時の微細パターンの反転や、曲面印刷に使用されるパッド材料やオフセット印刷に使用されるブランケット材料では、所定の寸法のパターンが転写、印刷できないなどの問題が生じる。
【先行技術文献】
【特許文献】
【０００７】
【特許文献１】特開２００１−２００１６２号公報
【特許文献２】特表２００８−５３７９６７号公報
【特許文献３】特開２０１４−３７５０７号公報
【発明の概要】
【発明が解決しようとする課題】
【０００８】
本発明の課題は、従来技術の問題点を解決し、耐熱性や耐久性に優れるナノインプリント用マスター部材、曲面印刷用パッド材、オフセット印刷用ブランケット材又は３Ｄプリンタ用形状形成材として、シリコーンゴム組成物とＰＥＴ基板等の熱可塑性樹脂製基板の一体成形体を得る場合において、ゴムの硬さが高い場合においても樹脂との接着が可能で、かつ室温硬化のため、フィルムとの線膨張係数を要因とした反りが生じない良好な積層構造が得られる、熱可塑性樹脂製基板とオルガノポリシロキサン樹脂硬化物とを接着する方法、及び、該接着方法を用いた積層体の製造方法、並びに、それにより製造される積層体を提供することを目的とする。
【課題を解決するための手段】
【０００９】
本発明者らは、上記目的を達成するため鋭意検討を重ねた結果、熱可塑性樹脂製の基板上に、特定の組成からなる紫外線硬化性オルガノポリシロキサン樹脂組成物を塗布積層して、熱可塑性樹脂製基板と未硬化のオルガノポリシロキサン樹脂組成物との積層体を作製し、該オルガノポリシロキサン樹脂組成物の外表面から紫外線を照射して、架橋硬化を実施することで、ゴム硬度（ＪＩＳ  Ａ硬度）が４０超、特には５０超の高硬度であり、なおかつ、接着助剤を抜いた処方においても、ＰＥＴ等の熱可塑性樹脂製基板に対して安定的に優れた接着性を発現し得る熱可塑性樹脂製基板と硬化したオルガノポリシロキサン樹脂からなる積層体が得られることを見出し、本発明をなすに至った。
【００１０】
従って、本発明は、下記の熱可塑性樹脂製基板とオルガノポリシロキサン樹脂硬化物とを接着する方法、及び、該接着方法を用いた積層体の製造方法、並びに、それにより製造されるナノインプリント用マスター部材、曲面印刷用パッド材、オフセット印刷用ブランケット材、３Ｄプリンタ用形状形成材等の積層体を提供する。
〔１〕
熱可塑性樹脂製の基板上に、
（Ａ）（Ａ−１）一分子中に、ケイ素原子に結合したアルケニル基を２個以上有する直鎖のオルガノポリシロキサン：（Ａ）成分の５０〜９０質量％及び（Ａ−２）Ｒ12Ｒ2ＳｉＯ1/2単位、Ｒ13ＳｉＯ1/2単位、及びＳｉＯ2単位（式中、Ｒ1はアルケニル基を除く非置換又はハロゲン置換の一価炭化水素基、Ｒ2はアルケニル基）を含有し、ＳｉＯ2単位に対するＲ12Ｒ2ＳｉＯ1/2単位及びＲ13ＳｉＯ1/2単位の合計のモル比；（Ｒ12Ｒ2ＳｉＯ1/2＋Ｒ13ＳｉＯ1/2）／ＳｉＯ2が０．５〜１．５であり、かつ１×１０-4〜５０×１０-4ｍｏｌ／ｇのアルケニル基を含有する三次元網状オルガノポリシロキサンレジン：（Ａ）成分の１０〜５０質量％（（Ａ−１）成分と（Ａ−２）成分の合計で１００質量％）：１００質量部、
（Ｂ）一分子中にケイ素原子に結合した水素原子を少なくとも２個含有し、分子中にアルコキシ基を含有しないオルガノハイドロジェンポリシロキサン：（Ａ）成分と（Ｄ）成分が有するアルケニル基の合計に対する（Ｂ）成分中のケイ素原子に結合した水素原子の合計のモル比が０．５〜７．０となる量、
（Ｃ）光活性型白金錯体硬化触媒：有効量、
（Ｄ）Ｒ12Ｒ2ＳｉＯ1/2単位又はＲ12Ｒ2ＳｉＯ1/2単位及びＲ13ＳｉＯ1/2単位と、Ｒ1ＳｉＯ3/2単位と（式中、Ｒ1はアルケニル基を除く非置換又はハロゲン置換の一価炭化水素基、Ｒ2はアルケニル基）を含有し、ＳｉＯ2単位を含まない一分子中にアルケニル基を２個以上含有するオルガノポリシロキサンオリゴマー：（Ａ）成分と（Ｄ）成分中のアルケニル基の合計に対する（Ｄ）成分中のアルケニル基のモル比が０．０１〜０．６となる量
を含有してなる紫外線硬化性オルガノポリシロキサン樹脂組成物を塗布積層して、熱可塑性樹脂製基板と該未硬化のオルガノポリシロキサン樹脂組成物との積層体を作製し、該オルガノポリシロキサン樹脂組成物の外表面から紫外線を照射して該オルガノポリシロキサン樹脂組成物を硬化する工程を含む、熱可塑性樹脂製基板とオルガノポリシロキサン樹脂硬化物とを接着する方法。
〔２〕
熱可塑性樹脂製基板がポリエチレンテレフタレート（ＰＥＴ）樹脂製基板である〔１〕記載の熱可塑性樹脂製基板とオルガノポリシロキサン樹脂硬化物とを接着する方法。
〔３〕
紫外線硬化性オルガノポリシロキサン樹脂組成物が（Ｂ）成分以外のオルガノハイドロジェンポリシロキサンを含有しないものである〔１〕又は〔２〕記載の熱可塑性樹脂製基板とオルガノポリシロキサン樹脂硬化物とを接着する方法。
〔４〕
光活性型白金錯体硬化触媒がβ−ジケトン白金錯体又は環状ジエン化合物を配位子に持つ白金錯体である〔１〕〜〔３〕のいずれか１項記載の熱可塑性樹脂製基板とオルガノポリシロキサン樹脂硬化物とを接着する方法。
〔５〕
光活性型白金錯体硬化触媒が、トリメチル（アセチルアセトナト）白金錯体、トリメチル（２，４−ペンタンジオネ−ト）白金錯体、トリメチル（３，５−ヘプタンジオネート）白金錯体、トリメチル（メチルアセトアセテート）白金錯体、ビス（２，４−ペンタンジオナト）白金錯体、ビス（２，４−へキサンジオナト）白金錯体、ビス（２，４−へプタンジオナト）白金錯体、ビス（３，５−ヘプタンジオナト）白金錯体、ビス（１−フェニル−１，３−ブタンジオナト）白金錯体、ビス（１，３−ジフェニル−１，３−プロパンジオナト）白金錯体、（１，５−シクロオクタジエニル）ジメチル白金錯体、（１，５−シクロオクタジエニル）ジフェニル白金錯体、（１，５−シクロオクタジエニル）ジプロピル白金錯体、（２，５−ノルボラジエン）ジメチル白金錯体、（２，５−ノルボラジエン）ジフェニル白金錯体、（シクロペンタジエニル）ジメチル白金錯体、（メチルシクロペンタジエニル）ジエチル白金錯体、（トリメチルシリルシクロペンタジエニル）ジフェニル白金錯体、（メチルシクロオクタ−１，５−ジエニル）ジエチル白金錯体、（シクロペンタジエニル）トリメチル白金錯体、（シクロペンタジエニル）エチルジメチル白金錯体、（シクロペンタジエニル）アセチルジメチル白金錯体、（メチルシクロペンタジエニル）トリメチル白金錯体、（メチルシクロペンタジエニル）トリヘキシル白金錯体、（トリメチルシリルシクロペンタジエニル）トリメチル白金錯体、（ジメチルフェニルシリルシクロペンタジエニル）トリフェニル白金錯体、（シクロペンタジエニル）ジメチルトリメチルシリルメチル白金錯体から選ばれる１種又は２種以上である請求項４記載の熱可塑性樹脂製基板とオルガノポリシロキサン樹脂硬化物とを接着する方法。
〔６〕
〔１〕〜〔５〕のいずれかに記載の方法による熱可塑性樹脂製基板と硬化したオルガノポリシロキサン樹脂からなる積層体の製造方法。
〔７〕
積層体が、ナノインプリント用マスター部材、曲面印刷用パッド材、オフセット印刷用ブランケット材又は３Ｄプリンタ用形状形成材用である〔６〕記載の積層体の製造方法。
〔８〕
〔７〕記載の製造方法により製造される、ナノインプリント用マスター部材、曲面印刷用パッド材、オフセット印刷用ブランケット材又は３Ｄプリンタ用形状形成材。
【発明の効果】
【００１１】
本発明によれば、耐熱性や耐久性に優れるナノインプリント用マスター部材、曲面印刷用パッド材、オフセット印刷用ブランケット材又は３Ｄプリンタ用形状形成材として、シリコーンゴム組成物とＰＥＴ基板等の熱可塑性樹脂製基板の一体成形体を得る場合において、ゴムの硬さが高い場合においても樹脂との接着が可能で、かつ室温硬化のため、フィルムとの線膨張係数を要因とした反りが生じない良好な積層構造が得られる。
【発明を実施するための形態】
【００１２】
以下に、本発明について更に詳しく説明する。
［（Ａ）成分］
本発明の（Ａ）成分は、アルケニル基を含有するオルガノポリシロキサンであり、（Ａ−１）アルケニル基含有直鎖状ジオルガノポリシロキサンと（Ａ−２）アルケニル基含有オルガノポリシロキサンレジンとからなる。
（Ａ−１）成分のオルガノポリシロキサンは、この組成物の主剤（ベースポリマー）であり、一分子中に、ケイ素原子に結合したアルケニル基を２個以上（通常、２〜５０個）、特には２〜２０個程度有する直鎖状のオルガノポリシロキサンであり、代表的には、主鎖がジオルガノポリシロキサン単位の繰返しからなり、分子鎖両末端がトリオルガノシロキシ基で封鎖された直鎖状のジオルガノポリシロキサンである。
【００１３】
（Ａ−２）成分のオルガノポリシロキサンレジンは、Ｒ12Ｒ2ＳｉＯ1/2単位、Ｒ13ＳｉＯ1/2単位及びＳｉＯ2単位（式中、Ｒ1はアルケニル基を除く非置換又はハロゲン置換の一価炭化水素基、Ｒ2はアルケニル基）を含有し、ＳｉＯ2単位に対するＲ12Ｒ2ＳｉＯ単位及びＲ13ＳｉＯ1/2単位の合計のモル比；（Ｒ12Ｒ2ＳｉＯ1/2＋Ｒ13ＳｉＯ1/2）／ＳｉＯ2が０．５〜１．５、好ましくは０．７〜１．０であり、かつ１×１０-4〜５０×１０-4ｍｏｌ／ｇのアルケニル基を含有する三次元網状オルガノポリシロキサンレジンである。なお、（Ａ−２）成分の三次元網状構造のオルガノポリシロキサンレジンは、通常、分子中に三官能性のシロキサン単位を含有しないものであることが好適であるが、分子中にＳｉＯ2単位を必須に含有するものである点において、後述する（Ｄ）成分の分岐状オルガノポリシロキサンオリゴマーとは明確に差別化されるものである。
【００１４】
なお、上記（Ａ−２）成分のオルガノポリシロキサンレジンには、更に上記単位に加えてＲ12ＳｉＯ単位、Ｒ1Ｒ2ＳｉＯ単位、Ｒ22ＳｉＯ単位、Ｒ1ＳｉＯ3/2単位、Ｒ2ＳｉＯ3/2単位を含有しても差支えないが、その含有量は、（Ａ−２）成分のオルガノポリシロキサンレジン中３０質量％以下（０〜３０質量％）、特に２０質量％以下（０〜２０質量％）とすることが好ましい。また、ゲルパーミエーションクロマトグラフィーによるポリスチレン換算重量平均分子量は４００〜１００，０００、特に、５００〜３０，０００であることが、安定して硬化物を補強できる点で好ましい。重量平均分子量が小さすぎると硬化物の補強効果がなくなる場合があり、大きすぎると安定して製造できない場合がある。
【００１５】
（Ａ）成分中（即ち、（Ａ−１）成分及び（Ａ−２）成分）に含まれるケイ素原子に結合するアルケニル基としては、例えば、ビニル基、アリル基、ブテニル基、ペンテニル基、ヘキセニル基、ヘプテニル基等の、通常、炭素原子数２〜８個、好ましくは炭素原子数２〜６個程度のものが挙げられ、特に、ビニル基が好ましい。
【００１６】
（Ａ−１）成分のアルケニル基の結合位置（即ち、分子中におけるケイ素原子に結合するアルケニル基の位置）としては、例えば、分子鎖末端のケイ素原子及び／又は分子鎖非末端（分子鎖途中）のケイ素原子に結合したアルケニル基が挙げられるが、少なくとも分子鎖両末端のケイ素原子に結合したアルケニル基を含有するものであることが好ましい。
【００１７】
（Ａ−１）成分において、アルケニル基以外のケイ素原子に結合する有機基（例えば、非置換又はハロゲン置換の一価炭化水素基）としては、メチル基、エチル基、プロピル基、ブチル基、ペンチル基、ヘキシル基、ヘプチル基等のアルキル基；フェニル基、トリル基、キシリル基、ナフチル基等のアリール基；ベンジル基、フェネチル基等のアラルキル基；クロロメチル基、３−クロロプロピル基、３，３，３−トリフロロプロピル基等のハロゲン化アルキル基等の、通常、炭素原子数１〜１０、好ましくは炭素原子数１〜８個程度の、非置換又はハロゲン置換の一価炭化水素基が挙げられ、特に、メチル基、フェニル基が好ましい。
【００１８】
（Ａ−１）成分の２５℃における粘度は、組成物の取扱作業性（例えば、十分な流れ性）が良好であり、また、得られる硬化物の物理的特性（例えば、硬さ（軟らかさ）、強度、伸び）が良好であるために、１０〜５００，０００ｍＰａ・ｓの範囲内であることが好ましく、特に、１００〜１００，０００ｍＰａ・ｓの範囲内であることが好ましい。なお、本発明において、粘度は通常、２５℃において回転粘度計（例えば、ＢＬ型、ＢＨ型、ＢＳ型、コーンプレート型等）によって測定することができる。
【００１９】
上記（Ａ−１）成分のオルガノポリシロキサンとしては、例えば、分子鎖両末端トリメチルシロキシ基封鎖ジメチルシロキサン・メチルビニルシロキサン共重合体、分子鎖両末端トリメチルシロキシ基封鎖メチルビニルポリシロキサン、分子鎖両末端トリメチルシロキシ基封鎖ジメチルシロキサン・メチルビニルシロキサン・メチルフェニルシロキサン共重合体、分子鎖両末端トリメチルシロキシ基封鎖ジメチルシロキサン・メチルビニルシロキサン・ジフェニルシロキサン共重合体、分子鎖片末端がジメチルビニルシロキシ基で封鎖され分子鎖の他方の末端がトリメチルシロキシ基で封鎖されたジメチルポリシロキサン・メチルビニルポリシロキサン共重合体、分子鎖両末端ジメチルビニルシロキシ基封鎖ジメチルシロキサン・メチルビニルポリシロキサン共重合体、分子鎖両末端ジメチルビニルシロキシ基封鎖ジメチルシロキサン・メチルビニルシロキサン・メチルフェニルシロキサン共重合体、分子鎖両末端ジメチルビニルシロキシ基封鎖ジメチルシロキサン・メチルビニルシロキサン・ジフェニルシロキサン共重合体、分子鎖両末端ジビニルメチルシロキシ基封鎖ジメチルポリシロキサン、分子鎖両末端トリビニルシロキシ基封鎖ジメチルポリシロキサン、及びこれらのオルガノポリシロキサンの２種以上からなる混合物等が挙げられる。
【００２０】
上記（Ａ−２）成分のオルガノポリシロキサンレジンとしては、例えば、式：Ｒ13ＳｉＯ1/2で示されるシロキサン単位と式：Ｒ12Ｒ2ＳｉＯ1/2で示されるシロキサン単位と式：Ｒ12ＳｉＯで示される単位と式：ＳｉＯ2で示されるシロキサン単位からなるオルガノポリシロキサン共重合体、式：Ｒ13ＳｉＯ1/2で示されるシロキサン単位と式：Ｒ12Ｒ2ＳｉＯ1/2で示されるシロキサン単位と式：ＳｉＯ2で示されるシロキサン単位からなるオルガノポリシロキサン共重合体、式：Ｒ12Ｒ2ＳｉＯ1/2で示されるシロキサン単位と式：Ｒ12ＳｉＯで示されるシロキサン単位と式：ＳｉＯ2で示されるシロキサン単位からなるオルガノポリシロキサン共重合体、及び、これらのオルガノポリシロキサンの２種以上からなる混合物等が挙げられる。
【００２１】
なお、上記式中のＲ1は、アルケニル基以外の非置換又はハロゲン置換の一価炭化水素基を表し、例えば、メチル基、エチル基、プロピル基、ブチル基、ペンチル基、ヘキシル基、ヘプチル基等のアルキル基；フェニル基、トリル基、キシリル基、ナフチル基等のアリール基；ベンジル基、フェネチル基等のアラルキル基；クロロメチル基、３−クロロプロピル基、３，３，３−トリフロロプロピル基等のハロゲン化アルキル基等である。また、上記式中のＲ2はアルケニル基を表し、例えば、ビニル基、アリル基、ブテニル基、ペンテニル基、ヘキセニル基、へプテニル基等である。
【００２２】
なお、（Ａ−１）成分と（Ａ−２）成分との配合比率は、質量比で（Ａ−１）成分／（Ａ−２）成分＝９０／１０〜５０／５０、特に８５／１５〜６０／４０程度であることが好ましい。この範囲において組成物の取扱作業性（例えば、十分な流れ性）が良好であり、また、得られる硬化物の物理的特性（例えば、硬さ（軟らかさ）、強度、伸び）が最適となる。この範囲を外れると取扱作業性、硬化物の物理的特性が得られないため、精度の良いパターン転写が不可能となる。
【００２３】
［（Ｂ）成分］
（Ｂ）成分は、一分子中にケイ素原子に結合した水素原子（ＳｉＨ基）を少なくとも２個含有し、分子中にアルコキシ基を含有しないオルガノハイドロジェンポリシロキサンであって、この組成物において架橋剤として作用するものである。即ち、（Ｂ）成分のオルガノハイドロジェンポリシロキサンは、典型的には、（Ａ）成分及び（Ｄ）成分中のアルケニル基とのヒドロシリル化付加反応に関与し得る官能性基としてのＳｉＨ基以外には、分子中に他の官能性基（例えば、上記したアルコキシ基や、エポキシ基、アミノ基、エステル基、カルボニル基、（メタ）アクリル基等、通常、硬化性シリコーンゴム組成物に接着性付与の目的で添加される官能性基）を含有しないものである。
【００２４】
（Ｂ）成分のオルガノハイドロジェンポリシロキサンは、前記（Ａ）成分（即ち、（Ａ−１）成分及び（Ａ−２）成分）と反応し、架橋剤として作用するものであり、その分子構造に特に制限はなく、従来製造されている、例えば直鎖状、一部分岐を有する直鎖状、環状、三次元網状構造（樹脂状）等各種のものが使用可能であるが、一分子中に少なくとも２個、好ましくは３個以上のケイ素原子に結合した水素原子（ＳｉＨで表されるヒドロシリル基）を有する必要があり、通常２〜３００個、好ましくは３〜２００個、より好ましくは４〜１００個程度のＳｉＨ基を有することが望ましい。このオルガノハイドロジェンポリシロキサンとしては、下記平均組成式（１）で示されるものが用いられる。
Ｒ4bＨcＳｉＯ(4-b-c)/2          （１）
【００２５】
上記式（１）中、Ｒ4は、脂肪族不飽和結合を含まない、好ましくは炭素数１〜１０の、ケイ素原子に結合した非置換又は置換の一価炭化水素基であり、このＲ4における非置換又は置換の一価炭化水素基としては、例えば、メチル基、エチル基、プロピル基、イソプロピル基、ブチル基、イソブチル基、ｔｅｒｔ−ブチル基、ペンチル基、ネオペンチル基、ヘキシル基、シクロヘキシル基、オクチル基、ノニル基、デシル基等のアルキル基、フェニル基、トリル基、キシリル基、ナフチル基等のアリール基、ベンジル基、フェニルエチル基、フェニルプロピル基等のアラルキル基や、これらの基の水素原子の一部又は全部をフッ素、臭素、塩素等のハロゲン原子で置換したもの、例えばクロロメチル基、クロロプロピル基、ブロモエチル基、トリフロロプロピル基等が挙げられる。Ｒ4の非置換又は置換の一価炭化水素基としては、好ましくはアルキル基、アリール基であり、より好ましくはメチル基、フェニル基である。また、ｂは０．７〜２．１、ｃは０．００１〜１．０で、かつｂ＋ｃが０．８〜３．０を満足する正数であり、好ましくはｂは１．０〜２．０、ｃは０．０１〜１．０、ｂ＋ｃが１．５〜２．５である。
【００２６】
一分子中に少なくとも２個、好ましくは３個以上含有されるＳｉＨ基は、分子鎖末端、分子鎖途中のいずれに位置していてもよく、またこの両方に位置するものであってもよい。また、このオルガノハイドロジェンポリシロキサンの分子構造は、直鎖状、一部分岐を有する直鎖状、環状、分岐状、三次元網状構造のいずれであってもよいが、一分子中のケイ素原子の数（又は重合度）は通常２〜３００個、好ましくは３〜２００個、より好ましくは４〜１００個程度のものが望ましく、組成物の取扱作業性（例えば、十分な流れ性）が良好であり、また、得られる硬化物の物理的特性（例えば硬さ（軟らかさ）、耐熱性）が良好であるために、２５℃における粘度が、通常、１〜１，０００ｍＰａ・ｓ、特に５〜５００ｍＰａ・ｓ程度の室温（２５℃）で液状のものが好適に使用される。
【００２７】
なお、本発明において、重合度（又は分子量）は、例えば、トルエン等を展開溶媒として、ゲルパーミエーションクロマトグラフィー（ＧＰＣ）分析における重量平均重合度（又は重量平均分子量）等として求めることができる。また、粘度は、２５℃において回転粘度計（例えば、ＢＬ型、ＢＨ型、ＢＳ型、コーンプレート型等）によって測定することができる。
【００２８】
式（１）で示される（Ｂ）成分のオルガノハイドロジェンポリシロキサンとして具体的には、例えば、１，１，３，３−テトラメチルジシロキサン、１，３，５，７−テトラメチルシクロテトラシロキサン、トリス（ハイドロジェンジメチルシロキシ）メチルシラン、トリス（ハイドロジェンジメチルシロキシ）フェニルシラン、メチルハイドロジェンシクロポリシロキサン、メチルハイドロジェンシロキサン・ジメチルシロキサン環状共重合体、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、両末端トリメチルシロキシ基封鎖メチルハイドロジェンシロキサン・メチルフェニルシロキサン・ジメチルシロキサン共重合体、両末端ジメチルハイドロジェンシロキシ基封鎖メチルハイドロジェンシロキサン・ジメチルシロキサン・ジフェニルシロキサン共重合体、両末端ジメチルハイドロジェンシロキシ基封鎖メチルハイドロジェンシロキサン・ジメチルシロキサン・メチルフェニルシロキサン共重合体、（ＣＨ3）2ＨＳｉＯ1/2単位と（ＣＨ3）3ＳｉＯ1/2単位とＳｉＯ4/2単位とからなる共重合体、（ＣＨ3）2ＨＳｉＯ1/2単位とＳｉＯ4/2単位とからなる共重合体、（ＣＨ3）2ＨＳｉＯ1/2単位とＳｉＯ4/2単位と（Ｃ6Ｈ5）3ＳｉＯ1/2単位とからなる共重合体や、これらの例示化合物においてメチル基の一部又は全部が他のアルキル基やフェニル基等で置換されたものなどが挙げられ、特に下記分子式（２）で示されるものが好適に用いられる。
【００２９】
【化１】
2015214637.tif 000002
（式中、Ｒは水素原子又はメチル基、ｍは０≦ｍ、ｎは１≦ｎの整数であり、ｍ＋ｎは１〜２９９の整数である。）
【００３０】
（Ｂ）成分は、公知の製造方法によって得ることが可能である。一般的な製造方法を挙げると、例えば、オクタメチルシクロテトラシロキサン及び／又はテトラメチルシクロジシロキサンと末端基となり得るヘキサメチルジシロキサン或いは１，１'−ジハイドロ−２，２'，３，３'−テトラメチルジシロキサン単位を含む化合物とを、硫酸、トリフルオロメタンスルホン酸、メタンスルホン酸等の触媒の存在下に−１０〜＋４０℃程度の温度で平衡化させることによって容易に得ることができる。
【００３１】
（Ｂ）成分の配合量は、（Ａ）成分と（Ｄ）成分のオルガノポリシロキサンが有するアルケニル基の合計に対する（Ｂ）成分のケイ素原子に結合した水素原子のモル比が０．５〜６．０、好ましくは１．０〜５．０となる量である。前記モル比が０．５未満や６．０を超えると、組成物は十分に硬化しない。
【００３２】
［（Ｃ）成分］
本発明に使用される（Ｃ）成分は、光活性型白金錯体硬化触媒であり、光を照射して活性化すると、（Ａ）成分、（Ｂ）成分、（Ｄ）成分との付加反応を促進する触媒作用を有する。本発明において、該（Ｃ）成分である光活性型白金錯体硬化触媒となる化合物は、好適にはβ−ジケトン白金錯体又は環状ジエン化合物を配位子に持つ白金錯体を意味する。
【００３３】
ここで、β−ジケトン白金錯体としては、例えば、トリメチル（アセチルアセトナト）白金錯体、トリメチル（２，４−ペンタンジオネ−ト）白金錯体、トリメチル（３，５−ヘプタンジオネート）白金錯体、トリメチル（メチルアセトアセテート）白金錯体、ビス（２，４−ペンタンジオナト）白金錯体、ビス（２，４−へキサンジオナト）白金錯体、ビス（２，４−へプタンジオナト）白金錯体、ビス（３，５−ヘプタンジオナト）白金錯体、ビス（１−フェニル−１，３−ブタンジオナト）白金錯体、ビス（１，３−ジフェニル−１，３−プロパンジオナト）白金錯体等が挙げられる。また、環状ジエン化合物を配位子に持つ白金錯体としては、例えば、（１，５−シクロオクタジエニル）ジメチル白金錯体、（１，５−シクロオクタジエニル）ジフェニル白金錯体、（１，５−シクロオクタジエニル）ジプロピル白金錯体、（２，５−ノルボラジエン）ジメチル白金錯体、（２，５−ノルボラジエン）ジフェニル白金錯体、（シクロペンタジエニル）ジメチル白金錯体、（メチルシクロペンタジエニル）ジエチル白金錯体、（トリメチルシリルシクロペンタジエニル）ジフェニル白金錯体、（メチルシクロオクタ−１，５−ジエニル）ジエチル白金錯体、（シクロペンタジエニル）トリメチル白金錯体、（シクロペンタジエニル）エチルジメチル白金錯体、（シクロペンタジエニル）アセチルジメチル白金錯体、（メチルシクロペンタジエニル）トリメチル白金錯体、（メチルシクロペンタジエニル）トリヘキシル白金錯体、（トリメチルシリルシクロペンタジエニル）トリメチル白金錯体、（ジメチルフェニルシリルシクロペンタジエニル）トリフェニル白金錯体、（シクロペンタジエニル）ジメチルトリメチルシリルメチル白金錯体等が挙げられる。
【００３４】
上記（Ｃ）成分の含有量は、触媒としての有効量であればよいが、例えば、（Ａ）成分の質量に対して、白金金属として１〜５，０００ｐｐｍとなる量、好ましくは１０〜５００ｐｐｍの範囲で用いられる。前記配合量が１ｐｐｍ未満では付加反応が著しく遅くなるか、もしくは硬化しなくなる。
【００３５】
［（Ｄ）成分］
本発明に使用される（Ｄ）成分の分岐状オルガノポリシロキサンオリゴマーは、この組成物において補強剤として用いられるものであり、Ｒ1ＳｉＯ3/2単位と、Ｒ12Ｒ2ＳｉＯ1/2単位又はＲ12Ｒ2ＳｉＯ1/2単位及びＲ13ＳｉＯ1/2単位と（式中、Ｒ1はアルケニル基を除く非置換又はハロゲン置換の一価炭化水素基、Ｒ2はアルケニル基）を含有し、一分子中にアルケニル基を２個以上含有する分岐状オルガノポリシロキサンオリゴマーである。（Ｄ）成分は、分子中にＳｉＯ2単位を含有しないものである点において、前述の（Ａ−２）成分の三次元網状オルガノポリシロキサンレジンとは明確に差別化されるものである。
【００３６】
この場合、Ｒ1ＳｉＯ3/2単位に対するＲ12Ｒ2ＳｉＯ1/2単位とＲ13ＳｉＯ1/2単位の合計量の割合（モル比）は（Ｒ12Ｒ2ＳｉＯ1/2＋Ｒ13ＳｉＯ1/2）／Ｒ1ＳｉＯ3/2＝０．１〜１０、特に０．５〜５が好ましい。また、この（Ｄ）成分に含まれるアルケニル基の量は０．０００１〜０．０５（ｍｏｌ／ｇ）、特に０．０００２〜０．０２（ｍｏｌ・ｇ）であることが好ましい。アルケニル基量が少なすぎると硬化物の補強硬化が弱く、多すぎると組成物は十分に硬化しないおそれがある。また、２５℃における回転粘度計による粘度は１〜１，０００ｍＰａ・ｓの範囲内であることが好ましく、特に１０〜１００ｍＰａ・ｓの範囲内であることが好ましい。
【００３７】
（Ｄ）成分は、公知の製造方法によって得ることが可能である。一般的な製造方法を挙げると、例えば、メチルトリクロルシランの水、メタノールによる加水分解物をヘキサメチルジシロキサン及び／又はテトラメチルジビニルジシロキサンを含む化合物と、硫酸、トリフルオロメタンスルホン酸、メタンスルホン酸等の触媒の存在下に＋５０度以下の温度で攪拌し、水を＋６５度以下の温度で滴下して共加水分解させることによって容易に得ることができる。
【００３８】
（Ｄ）成分の配合量は、（Ａ）成分と（Ｄ）成分中のアルケニル基の合計に対する（Ｄ）成分中のアルケニル基のモル比が、０．０１〜０．６となる量である。前記モル比が０．０１未満であると硬化物の補強効果がなくなる場合があり、０．６を超えると、組成物は十分に硬化しない場合がある。なお（Ａ）成分と（Ｄ）成分との配合比率は、質量比で（Ａ）成分／（Ｄ）成分＝９９．９９／０．０１〜５０／５０、特に９９．９５／０．０５〜６０／４０程度であることが好ましい。
【００３９】
［その他の配合成分］
本発明の組成物は、上記（Ａ）成分〜（Ｄ）成分以外の任意の成分として、付加硬化反応を抑制・制御する効果を有する化合物（ヒドロシリル化反応制御剤）を含有することができる。このような化合物としては、トリフェニルホスフィンなどのリン含有化合物；トリブチルアミン、テトラメチルエチレンジアミン、ベンゾトリアゾールなどの窒素含有化合物：硫黄含有化合物、アセチレン系化合物、アルケニル基を２個以上有する化合物、ハイドロパーオキシ化合物、マレイン酸誘導体などが挙げられる。当該化合物による硬化遅延効果の度合いは、その化学構造によって大きく異なる。従って、その添加量は、使用する化合物の個々について最適な量に調整すべきであるが、一般的には、その添加量が少な過ぎると室温での長期貯蔵安定性が得られず、逆に多過ぎると硬化が阻害される。
【００４０】
また、その他の任意の成分として、透明性を損なわない程度に、例えば、ヒュームドシリカ、ポリオルガノシルセスキオキサン等の無機質充填剤、及び、これらの充填剤をオルガノアルコキシシラン化合物、オルガノクロロシラン化合物、オルガノシラザン化合物、低分子量シロキサン化合物等の有機ケイ素化合物により表面処理した充填剤を使用してもよい。
【００４１】
更に、本発明の組成物には、例えば、耐熱性付与剤、難燃性付与剤等を含有させることも任意である。
【００４２】
［紫外線硬化］
本発明の熱可塑性樹脂製基板とオルガノポリシロキサン樹脂硬化物とを接着する方法は、オルガノポリシロキサン樹脂硬化物と熱可塑性樹脂との強固な接着性を発現させるために、ＰＥＴ等の熱可塑性樹脂製基板（基材）が変形、溶融、変質しない温度、硬化時間、紫外線強度、照射時間で行うことが好ましい。即ち、熱可塑性樹脂製の基板上に、上記（Ａ）〜（Ｄ）成分を含有してなる紫外線硬化性オルガノポリシロキサン樹脂組成物を流し、塗布積層して、熱可塑性樹脂製基板と該未硬化のオルガノポリシロキサン樹脂組成物との積層体を作製し、本組成物側から（即ち、該オルガノポリシロキサン樹脂組成物の外表面から）紫外線を照射して該オルガノポリシロキサン樹脂組成物を硬化する工程を含むものである。紫外線の照射する条件としては、常温下（２０℃±１５℃）において紫外線を照射することが望ましく、波長は２００〜５００ｎｍが望ましい。紫外線照射するランプは波長が２００〜５００ｎｍの紫外線を供給できるものなら特に制限されず、例えば、低圧水銀灯、中圧水銀灯、高圧水銀灯、キセノンランプ、メタルハライドランプ、紫外線ＬＥＤランプ等が挙げられる。紫外線照射量は、使用する光活性型白金錯体の種類や量により異なるが、光活光活性型白金錯体が活性化するのに十分な量であればよく、１０〜１，０００ｍＷ／ｃｍ2、特に２０〜４００ｍＷ／ｃｍ2の紫外線強度を０．１秒〜５分、特に０．５秒〜１分程度照射することが好ましい。
必要であれば紫外線照射後の加熱も効果的であり、６０℃以下で３分〜３０分程度、特に５０℃以下で５分〜１５分程度の硬化条件で一体成形体を得ることが可能である。
なお、熱可塑性樹脂製の基板（基材）上に、上記（Ａ）〜（Ｄ）成分を含有してなる紫外線硬化性オルガノポリシロキサン樹脂組成物を流し、塗布積層する以前に、予め、熱可塑性樹脂製の基板表面に紫外線を照射して該基材表面をオゾン処理することは任意である。
【００４３】
得られたナノインプリント用マスター部材、曲面印刷用パッド材、オフセット印刷用ブランケット材、３Ｄプリンタ用形状形成材等の版材に使用されるシリコーン硬化物（オルガノポリシロキサン樹脂硬化物）は、デュロメーターＡ硬度計による硬度が通常４０以上、特に５０以上、引裂き強度［クレセントタイプ］が１ｋＮ／ｍ以上、特に２ｋＮ／ｍ以上である。ここで、硬度及び引裂き強度はＪＩＳ−Ｋ６２４９に記載の方法により測定できる。
【００４４】
特に本組成物の接着性を有効に生かすためには、ＰＥＴ等の熱可塑性樹脂製の基板（基材）上に未硬化の本組成物を接触硬化させて両者を一体化した成型物を得る方法などが好ましい。
【００４５】
また、得られたナノインプリント用マスター材料、曲面印刷用パッド材、オフセット印刷用ブランケット材、３Ｄプリンタ用形状形成材等の版材に使用されるシリコーン硬化物の膨張防止性能としては、硬化前後の線収縮率を測定し、この変化がより小さいことが好ましく、本発明の組成物の場合、そのＪＩＳ−Ｋ６２９４に基づく線収縮率は通常０．５％以下（０〜０．５％）、特に０．３％以下（０〜０．３％）である。
【００４６】
本発明の付加硬化型自己接着性シリコーンゴム組成物（紫外線硬化性オルガノポリシロキサン樹脂組成物）は、硬化物（シリコーンゴム）の硬さが高い場合においてもＰＥＴ等の熱可塑性樹脂製の基板（基材）との接着が可能なものであり、硬化物のゴム硬度（ＪＩＳ  Ａ硬度）が４０超、特には５０超の高硬度においても、上述した各種有機樹脂に安定的に優れた接着性を発現し得るものである。
【実施例】
【００４７】
以下、実施例及び比較例を挙げて本発明をより具体的に説明するが、本発明は下記実施例に限られるものではない。なお、粘度は２５℃における測定値であり、部とは質量部である。
【００４８】
以下の例で（Ａ）〜（Ｄ）成分の内容と略号は以下のとおりである。なお、Ｖｉはビニル基を、Ｍｅはメチル基を表す。
（Ａ−１）成分：
ａ−１：粘度１，０００ｍＰａ・ｓの分子鎖両末端ジメチルビニルシロキシ基封鎖ジメチルポリシロキサン。ビニル基含有量０．０００１２５ｍｏｌ／ｇ
ａ−２：粘度５，０００ｍＰａ・ｓの分子鎖両末端トリビニルシロキシ基封鎖ジメチルポリシロキサン。ビニル基含有量０．００００６ｍｏｌ／ｇ
（Ａ−２）成分：
ａ−３：Ｍｅ3ＳｉＯ1/2単位、ＶｉＭｅ2ＳｉＯ1/2及びＳｉＯ2単位からなる樹脂質共重合体［（Ｍｅ3ＳｉＯ1/2単位＋ＶｉＭｅ2ＳｉＯ1/2単位）／ＳｉＯ2単位＝０．８５（モル比）、ビニル基含有量０．０００９ｍｏｌ／ｇ、重量平均分子量３，８００］
（Ｂ）成分：
両末端及び側鎖にＳｉＨ基を有するメチルハイドロジェンポリシロキサン（重合度６４、ＳｉＨ基量０．０１１２ｍｏｌ／ｇ）
（Ｃ）成分：
ビス（２，４−ペンタンジオナト）白金錯体の酢酸２−（２−ブトキシエトキシ）エチル溶液（濃度１質量％）
（Ｄ）成分：
ＭｅＳｉＯ3/2単位、Ｍｅ2ＶｉＳｉＯ単位からなり、アルケニル基を０．００５４ｍｏｌ／ｇ含有する粘度２４ｍＰａ・ｓのオルガノポリシロキサンオリゴマー。Ｍｅ2ＶｉＳｉＯ単位／ＭｅＳｉＯ3/2単位＝１／１（モル比）
【００４９】
［実施例１］
（Ａ）成分として、（ａ−１）成分１４部と、（ａ−２）成分６０部と、（ａ−３）成分２６部とを用い、これに、（Ｂ）成分５．０部、（Ｃ）成分０．４８部、（Ｄ）成分０．６１部を均一に混合して、紫外線硬化性オルガノポリシロキサン組成物［（Ａ）成分と（Ｄ）成分中のアルケニル基の合計に対する（Ｂ）成分中のＳｉＨ基のモル比［Ｈ／Ｖｉ］；約１．９、２５℃でのＢＬ型粘度計、ローター４番、６０ｒｐｍでの測定結果が２．７Ｐａ・ｓ］を調製した。
上記組成物を厚さ２ｍｍの型に流し、室温（２５℃）で４２ｍＷ／ｃｍ2，４８秒間（＝２，０００ｍＪ／ｃｍ2）の紫外線照射条件で硬化させた。紫外線照射後、室温（２５℃）で１時間静置後脱型し、ＪＩＳ−Ｋ６２４９に基づき、硬さを測定した。
また、ＰＥＴ基板上に上記組成物を厚さ２ｍｍの型に流し、室温（２５℃）で４２ｍＷ／ｃｍ2，４８秒間（＝２，０００ｍＪ／ｃｍ2）の紫外線照射条件で硬化させた。紫外線照射後、室温（２５℃）で１時間静置後脱型し、厚さ２ｍｍのＰＥＴとの積層フィルムを成型した。一体化した成型物を手で剥がし、凝集破壊率（ゴム破壊率）によって接着性を評価した。なお、凝集破壊率（ゴム破壊率）とは、一体化した上記成型物を手で剥がした際の、接着面積全体に対して試料が界面剥離することなく凝集破壊（ゴム破壊）した面積の比率（％）を測定したものである。以上の結果を表１に示した。
【００５０】
［比較例１］
（Ａ）成分として、（ａ−１）成分１４部と、（ａ−２）成分６０部と、（ａ−３）成分２６部とを用い、これに、（Ｂ）成分５．０部、（Ｃ）成分０．４８部、反応制御剤としてエチニルシクロヘキサノール０．０２部、塩化白金酸の２−エチルヘキサノール溶液（Ｐｔ濃度１質量％）０．１部を均一に混合して、熱硬化性シリコーン組成物［（Ａ）成分中のアルケニル基に対する（Ｂ）成分中のＳｉＨ基のモル比［Ｈ／Ｖｉ］；約１．９、２５℃でのＢＬ型粘度計、ローター４番、６０ｒｐｍでの測定結果が２．９Ｐａ・ｓ］を調製した。
このシリコーンゴム組成物の硬度、及び凝集破壊率を実施例１と同様に測定した。以上の結果を表１に示した。
【００５１】
【表１】
2015214637.tif 000003
【００５２】
［試験、測定、評価方法］
シリコーン硬化物の硬さの試験、測定、評価方法は下記の通りである。
硬化性シリコーン組成物を４２ｍＷ／ｃｍ2，４８秒間（＝２，０００ｍＪ／ｃｍ2）の紫外線照射条件で硬化させ、厚さ２ｍｍの硬化シートを作製した。このシリコーン硬化物を３枚重ね、その硬さをＪＩＳ  Ｋ６２５３に規定のタイプＡデュロメーターにより測定した。